3 구 둥근 바닥 플라스크 에 30 ㎖ 의 DMF 를 가하 고 , 질소 가스 로 충 진하 여 수분 을 제거 하 였 다 . 충 진 된 플라스크 에 0 . 009 mol ( 2 . 18 g ) 의 양쪽 이온 성 디 올 및 0 . 009 mol ( 1 . 32 g ) 의 이소 소르 비드 ( isosorbide ) ( Sigma - Aldrich ) 를 가하 여 이소 소르 비드 를 용해 시켰 다 . 반응물 에 0 . 027 mol ( 6 . 8 g ) 의 MDI ( Sigma - Aldrich ) 를 가하 고 , 촉매제 로서 58 ㎕ 의 Tin ( II ) 를 가하 였 다 .